ПОКРЫТИЕ, РЕГУЛИРУЮЩЕЕ ПРИТОК СОЛНЕЧНОГО ТЕПЛА, С УЛУЧШЕННЫМИ ХАРАКТЕРИСТИКАМИ РЕГУЛИРОВАНИЯ
SOLAR HEAT INFLUX CONTROLLING COATING WITH IMPROVED CONTROL CHARACTERISTICS

Область техники, к которой относится изобретение
Настоящее изобретение, главным образом, относится к покрытию, регулирующему приток солнечного тепла и имеющему один или несколько металлических функциональных многопленочных слоев, содержащих по меньшей мере один слой, отражающий инфракрасное излучение, и по меньшей мере один поглощающий слой.
Уровень техники
Покрытия, регулирующие приток солнечного тепла, блокируют или отфильтровывают выбранные диапазоны электромагнитного излучения, обычно излучение в инфракрасной области и/или ультрафиолетовой области электромагнитного спектра. Эти покрытия, регулирующие приток солнечного тепла, расположенные на прозрачных подложках, таких как окна, с целью уменьшения количества солнечной энергии в выбранных диапазонах, поступающего в здание. Это снижает нарастание тепла внутри здания.
Коэффициент усиления солнечного тепла (SHGC) является критерием того, насколько хорошо покрытие блокирует солнечное тепло. Чем меньше коэффициент SHGC, тем лучше блокируется солнечное тепло, то есть, внутрь здания поступает меньше солнечного тепла.
Отношение потока света к солнечному теплопоступлению (LSG) является частным от деления пропускания видимого света на коэффициент SHGC.
Общий коэффициент теплопередачи (показатель U) представляет собой критерий тепловых потерь, например, через окно. Чем меньше показатель U, тем слабее теплопередача через окно, то есть, выше уровень изоляции окна.
Хотя покрытия, регулирующие приток солнечного тепла, обеспечивают хорошие характеристики изоляции от солнца, было бы желательно усовершенствовать солнцезащитные характеристики этих покрытий. Например, было бы желательно снизить величину SHGC и/или увеличить отношение потока света к солнечному теплопоступлению (LSG).
Для снижения SHGC можно увеличить толщину слоев металла, отражающих инфракрасное излучение. Однако это также приведет к большей степени отражения видимого света покрытием, регулирующим приток солнечного тепла. Потребители предпочитают прозрачные подложки с высоким пропусканием видимого света, но с низким отражением видимого света (отражение как внутреннего, так и внешнего видимого света). Дополнительно, увеличение толщины слоев металла, отражающих инфракрасное излучение, повышает восприимчивость покрытия, регулирующего приток солнечного тепла, к случайным или систематическим изменениям толщины пленок, составляющих покрытие. Это может изменить или неблагоприятно повлиять на эксплуатационные или эстетические показатели покрытия. Кроме того, увеличение толщины слоев металла, отражающих инфракрасное излучение, приводит к снижению стойкости покрытия к химическому и/или механическому воздействию. Сверх того, доступные области эстетического/цветового пространства, которые являются наиболее привлекательными и которые могут быть достигнуты с использованием традиционных покрытий, регулирующих приток солнечного тепла, с использованием одного или нескольких периодов структур диэлектрик/серебро/диэлектрик, ограничиваются конструкциями традиционных покрытий, регулирующих приток солнечного тепла.
Следовательно, было бы желательно разработать покрытие, регулирующее приток солнечного тепла, которое обеспечивает улучшенные солнцезащитные и/или эстетические эксплуатационные показатели. Например, было бы желательно разработать покрытие, регулирующее приток солнечного тепла, имеющее низкий коэффициент усиления солнечного тепла (SHGC), чтобы предотвратить нарастание тепла внутри здания. Например, было бы желательно разработать покрытие, регулирующее приток солнечного тепла, имеющее высокое отношение потока света к солнечному теплопоступлению (LSG). Высокое значение LSG указывает на хорошее блокирование солнечного тепла, при обеспечении пропускания видимого света через покрытие. Это улучшает естественное освещение внутри здания. Например, было бы желательно разработать покрытие, регулирующее приток солнечного тепла и имеющее коммерчески желательные эстетические характеристики и/или более доступное цветовое пространство. Например, было бы желательно разработать термически необработанное покрытие, регулирующее приток солнечного тепла, имеющее одно или несколько из указанных выше преимуществ.
Раскрытие сущности изобретения
Покрытие, регулирующее приток солнечного тепла, содержит множество слоев с регулируемой фазой и множество металлических функциональных слоев. По меньшей мере, один из металлических функциональных слоев содержит металлический функциональный многопленочный слой, содержащий: (i) по меньшей мере один слой, отражающий инфракрасное излучение, и (ii) по меньшей мере один поглощающий слой, включающий медь.
Покрытие, регулирующее приток солнечного тепла, обеспечивает стандартный 3 мм изоляционный стеклоблок (3 мм стандартный ИСБ) с величиной пропускания света (T) не больше, чем 64 процента, коэффициентом усиления солнечного тепла (SHGC) не больше, чем 0,29, и отношением потока света к солнечному теплопоступлению (LSG) по меньшей мере 1,64.
Покрытие, регулирующее приток солнечного тепла, обеспечивает стандартный 6 мм изоляционный стеклоблок (6 мм стандартный ИСБ) с величиной пропускания света (T) не больше, чем 64 процента, коэффициентом усиления солнечного тепла (SHGC) не больше, чем 0,29, и отношением потока света к солнечному теплопоступлению (LSG) по меньшей мере 1,85.
Покрытое изделие содержит первый слой, имеющий первую основную поверхность, и противоположную вторую основную поверхность. Покрытие, регулирующее приток солнечного тепла, расположено сверху по меньшей мере одной из основных поверхностей первого слоя. Покрытие, регулирующее приток солнечного тепла, содержит множество слоев с регулируемой фазой и множество металлических функциональных слоев. По меньшей мере, один из металлических функциональных слоев содержит металлический функциональный многопленочный слой, который включает в себя (i) по меньшей мере один слой, отражающий инфракрасное излучение, и (ii) по меньшей мере один поглощающий слой, содержащий медь.
Покрытие, регулирующее приток солнечного тепла может быть термически необработанным покрытием, регулирующим приток солнечного тепла.
Краткое описание чертежей
На фигуре 1 показан вид сбоку (не в масштабе) покрытого изделия, имеющего покрытие изобретения, регулирующее приток солнечного тепла;
Фигура 2 представляет собой вид сбоку (не в масштабе) покрытого изделия, показанного на фигуре 1, иллюстрирующий многослойную структуру типичного покрытия согласно изобретению, регулирующего приток солнечного тепла;
На фигуре 3 показан вид сбоку (не в масштабе) покрытия на фигурах 1 или 2, регулирующего приток солнечного тепла, которое вставлено в изоляционный стеклоблок (ИСБ); и
На фигуре 4 приведен вид сбоку (не в масштабе) покрытия на фигурах 1 или 2, регулирующего приток солнечного тепла, которое вставлено в пластинчатый блок.
Осуществление изобретения
Термины, относящиеся к пространству или направлению в изобретении, такие как “левый”, “правый”, “внутренний”, “внешний”, “выше”, “ниже”, и тому подобные, иллюстрируются на чертежах. Однако в изобретении могут быть использованы различные альтернативные ориентации, и соответственно, указанные термины не следует рассматривать как ограничивающие.
Все числа, используемые в описании и формуле изобретения, во всех случаях следует понимать как модифицированные термином “приблизительно”. Термин “приблизительно” означает диапазон плюс или минус десять процентов от указанной величины.
Все раскрытые в изобретении диапазоны включают в себя начальные и конечные величины диапазонов и любые и все поддиапазоны, относящиеся к ним. Раскрытые в изобретении диапазоны представляют средние значения во всем конкретном диапазоне.
Что касается покрытых слоев или пленок, описанных в изобретении, термин “выше” означает вдали от подложки (или базового слоя), на которой расположен слой покрытия или рассматриваемая пленка. Например, второй слой, расположенный “выше” первого слоя, означает, что второй слой расположен дальше от подложки (или базового слоя), чем первый слой. Второй слой может быть в непосредственном контакте с первым слоем. Альтернативно, один или несколько других слоев могут быть расположены между первым слоем и вторым слоем.
Термин “пленка” означает область, имеющую химически индивидуальный и/или однородный состав. “Слой” содержит одну или несколько “пленок”. “Покрытие” включает в себя один или несколько “слоев”.
Термины “полимер” или “полимерный” включают олигомеры, гомополимеры, coполимеры и тройные полимеры, например, полимеры, образовавшиеся из двух или больше типов мономеров или полимеров.
Термин “ультрафиолетовое излучение” означает электромагнитное излучение, имеющее длину волны в диапазоне от 100 нм до меньше, чем 380 нм. Термины “видимое излучение” или “видимый свет” означает электромагнитное излучение, имеющее длину волны в диапазоне от 380 нм до 780 нм. Термин “инфракрасное излучение” означает электромагнитное излучение, имеющее длину волны в диапазоне от больше, чем 780 нм до 100000 нм. Термин “солнечное инфракрасное излучение” означает электромагнитное излучение, имеющее длину волны в диапазоне от 1000 нм до 3000 нм. Термин “термическое инфракрасное излучение” означает электромагнитное излучение, имеющее длину волны в диапазоне от больше, чем 3000 нм до 100000 нм.
Все документы, упомянутые в изобретении, во всей полноте “включены путем с ссылки”.
Термин “оптическая толщина” означает геометрическую толщину материала, умноженную на показатель преломления материала при стандартной длине волны 550 нм. Например, материал, имеющий геометрическую толщину 5 нм и показатель преломления 2 при стандартной длине волны 550 нм, будет иметь оптическую толщину 10 нм.
Термины “закаленный” или “термически обработанный” означают, что рассматриваемое изделие или покрытие нагревается до температуры, которая достаточна для достижения закалки с последующим отпуском, термического изгибания, и/или термического упрочнения. Это определение включает, например, нагревание изделия в сушильном шкафу или печи при температуре по меньшей мере 580°C, такой как по меньшей мере 600°C, такой как по меньшей мере 620°C, в течение временного периода для достижения закалки с последующим отпуском, термического изгибания, и/или термического упрочнения. Например, нагревание может длиться в течение временного периода в диапазоне от 1 до 15 минут, такой как от 1 до 5 минут.
Термин “термически необработанный” означает незакаленный или термически обработанный, или не предназначенный для закаливания или термообработки для конечного использования.
Термины “металл” и “оксид металла” включают кремний и диоксид кремния, соответственно, а также обычно общепризнанные металлы и оксиды металлов, хотя кремний обычно нельзя считать металлом.
Выражение “по меньшей мере” означает “больше чем или равный”. Выражение “не больше чем” означает “меньше чем или равный”.
Любая ссылка на количество, если не указано другое, означает “процент по массе”.
Величины толщины, если не указано противоположное, представляют собой величины геометрической толщины.
“Легирующая добавка” представляет собой материал, присутствующий в количестве меньше чем 10 масс.%, таком как меньше, чем 5 масс.%, таком как меньше, чем 4 масс.%, таком как меньше, чем 2 масс.%. например, меньше чем 1 масс.%. например, меньше чем 0,5 масс.%. например, меньше чем 0,1 масс.%.
Термин “включает” является синонимом слова “содержит”.
Термин “отверждающийся” означает материал, способный к полимеризации или сшиванию. Выражение “отверждённый” означает, что материал является по меньшей мере частично полимеризованным или сшитым, предпочтительно полностью полимеризованным или сшитым.
Термин "критическая толщина" означает геометрическую толщину, больше которой материал образует непрерывный, сплошной слой, и меньше которой материал образует скорее дискретные области или островки материала, чем непрерывный слой.
Термин “эффективная толщина” относится к теоретической геометрической толщине осажденного материала меньше его критической толщины, но при параметрах осаждения (например, степени осаждения, линейной скорости, и др.), которые могли бы обеспечить непрерывный слой материала при зарегистрированном значении толщины, если бы осадилось больше критической толщины. Например, если известно, что материал, осажденный при линейной скорости осаждения X см/с, образует непрерывный слой, имеющий геометрическую толщину 10 нм, то при увеличении линейной скорости осаждения до 2X можно ожидать, что осажденное покрытие будет иметь геометрическую толщину 5 нм. Однако, если 5 нм меньше критической толщины материала, тогда осажденное покрытие не может иметь непрерывную, равномерную толщину 5 нм, но будут формироваться дискретные или островковые структуры. В изобретении они называются “слоем” или “пленкой,” имеющей “эффективную толщину” 5 нм.
Термин “3 мм стандартный ИСБ” определяется, как имеющий два разнесенных фрагмента Прозрачного стекла (3 мм), разделенных промежутком 0,5 дюйма (1,2 мм), заполненным воздухом, с покрытием на поверхности № 2. “Величина 3 мм стандартного ИСБ” означает зарегистрированное значение (середина покрытия глазурью), когда покрытие включается внутрь 3 мм стандартного ИСБ на поверхности № 2.
Термин “6 мм стандартный ИСБ” определяется, как имеющий два разнесенных фрагмента Прозрачного стекла (6 мм), разделенных промежутком 0,5 дюйма (1,2 мм), заполненным воздухом, с покрытием на поверхности № 2. “Величина 6 мм стандартного ИСБ” означает зарегистрированное значение (середина покрытия глазурью), когда покрытие включается внутрь 6 мм стандартного ИСБ на поверхности № 2.
“Стандартный пластинчатый блок” определяется, как имеющий два слоя (2,1 мм) прозрачного стекла, соединенных промежуточным слоем 0,76 мм поливинилбутираля, и с покрытием на поверхности № 2. Величина стандартного пластинчатого блока означает зарегистрированное значение, когда покрытие включается внутрь стандартного пластинчатого блока на поверхности № 2.
Термин “покрытие, регулирующее приток солнечного тепла,” относится к покрытию, состоящему из одного или нескольких слоев или пленок, которые влияют на солнцезащитные свойства покрытого изделия, такие как количество солнечного излучения, отраженного, поглощенного или пропускаемого через покрытие.
Значения оптических и солнцезащитных эксплуатационных показателей (например, пропускание видимого света и/или матовость), если не указано другое, определяются с использованием спектрофотометра Perkin Elmer 1050. Стандартные значения ИСБ (для 3 мм, а также 6 мм), если не указано другое, определяются с помощью программного обеспечения OPTICS (v6.0) и ОКН (v7.3.4.0), доступного в Национальной лаборатории имени Лоуренса в Беркли, измерены в середине покрытия глазурью (COG), рассчитаны согласно стандартным настройкам оценки оконных систем США - NFRC 2010 (который включает NFRC 100-2010).
Показатели U, если не указано противоположное, представляют собой показатели U зимой/ночью.
Величины SHGC, если не указано противоположное, являются величинами летом/днем.
Величины поверхностного сопротивления, если не указано противоположное, являются величинами, которые определяют с использованием четырёхточечного зонда (например, устройство измерения фирмы Nagy Instruments SD-600 или четырёхточечный зонд Alessi). Показатели чистоты поверхности определяют с использованием микроскопа Instrument Dimension 3100 Atomic Force Microscope.
Значения цвета (например, L*, a*, b*, C*, и оттенокº) находятся в соответствии с системой цвета 1976 CIELAB, установленной Международной комиссией по освещению.
Величины L*, a*, и b* в описании и формуле изобретения представляют собой значения для центров окраски. Стандартный ИСБ (3 мм или 6 мм) или стандартный пластинчатый блок, включающий покрытие изобретения, регулирующее приток солнечного тепла, l в пределах нормального отклонения производства, должен иметь цветовое различие ΔEcmc, относительно значения для центров окраски, меньше чем 4 единицы CMC (Комиссия измерений цвета) (то есть, ΔEcmc < 4), предпочтительно меньше, чем 2 Единицы CMC (то есть, ΔEcmc < 2).
В описании изобретения определенные признаки могут быть описаны как “особенные” или “предпочтительные” при определенных ограничениях (например, “предпочтительно”, “более предпочтительно”, или “еще более предпочтительно”, в определенных ограничениях). Следует понимать, что изобретение не ограничено этими отдельными или предпочтительными ограничениями, но охватывает все пределы описания.
Изобретение включает в себя, состоит из, или по существу состоит из, следующих аспектов изобретения, в любых комбинациях. Различные аспекты изобретения иллюстрируются в отдельных схематических чертежах. Однако следует понимать, что это сделано только для облегчения иллюстрации и обсуждения. При практическом осуществлении изобретения, один или несколько аспектов изобретения, показанные на чертежах, могут комбинироваться с одним или несколькими аспектами изобретения, показанными на одном или нескольких других чертежах.
Изобретение будет описано со ссылкой на конструкционную прозрачную подложку. Термин “конструкционная прозрачная подложка” означает любую прозрачную подложку, расположенную в здании, такую как окно, ИСБ, или окно на крыше. Однако следует понимать, что изобретение не ограничено использованием конструкционных прозрачных подложек, но может быть практически использовано с прозрачными подложками в любой желательной области, такой как ламинированные или неламинированные бытовые и/или промышленные окна, и/или в прозрачных подложках для наземных, воздушных, космических, надводных и/или надводных транспортных средств. Поэтому, следует понимать, что конкретно раскрытые примеры представлено просто для объяснения общей концепции изобретения, и что изобретение не ограничено этими конкретными примерами. Кроме того, хотя типичная “прозрачная подложка” может обладать достаточным пропусканием видимого света, так что материалы можно рассматривать через прозрачную подложку, при осуществлении изобретения “прозрачная подложка” необязательно является прозрачной для видимого света, но может быть полупрозрачной.
Покрытое изделие 10, включающее характерные черты изобретения, иллюстрируется на фигурах 1 и 2. Покрытое изделие 10 включает подложку или первый слой 12, имеющий первую основную поверхность 14 и противоположную вторую основную поверхность 16.
Покрытие 30 изобретения, регулирующее приток солнечного тепла, располагается выше по меньшей мере одной из основных поверхностей 14, 16 первого слоя 12. В примерах, показанных на фигурах 1 и 2, покрытие 30, регулирующее приток солнечного тепла, расположено выше по меньшей мере части второй основной поверхности 16 первого слоя 12. Как показано на фигуре 1, покрытие 30, регулирующее приток солнечного тепла, содержит первый слой 40 с регулируемой фазой. Первый металлический функциональный слой 46 расположен выше первого слоя 40 с регулируемой фазой. Необязательный первый грунтовочный слой 48 может быть расположен выше первого металлического функционального слоя 46. Второй слой 50 с регулируемой фазой расположен выше необязательного первого грунтовочного слоя 48, если он имеется. Второй металлический функциональный слой 58 расположен выше второго слоя 50 с регулируемой фазой. Необязательный второй грунтовочный слой 60 может быть расположен выше второго металлического функционального слоя 58. Третий слой 62 с регулируемой фазой расположен выше необязательного второго грунтовочного слоя 60, если он имеется. Третий металлический функциональный слой 70 расположен выше третьего слоя 62 с регулируемой фазой. Необязательный третий грунтовочный слой 72 может быть расположен выше третьего металлического функционального слоя 70. Четвертый слой 86 с регулируемой фазой расположен выше необязательного третьего грунтовочного слоя 72, если он имеется. Необязательный защитный слой 92 может быть расположен выше четвертого слоя 86 с регулируемой фазой. По меньшей мере, один из металлических функциональных слоев 46, 58, 70 содержит металлический функциональный многопленочный слой, включающий (i) по меньшей мере один слой, отражающий инфракрасное излучение, и (ii) по меньшей мере один поглощающий слой.
Первый слой 12 может быть прозрачным или полупрозрачным для видимого излучения. Термин “прозрачный” означает, что слой имеет пропускание видимого излучения больше чем 0%, вплоть до 100%. В качестве альтернативы, слой может быть полупрозрачным. Термин “полупрозрачный” означает рассеивание видимого излучения, так что предметы на стороне, противоположной наблюдателю, видны не ясно. Примеры подходящих материалов включают (но не ограничиваются указанным) пластиковые подложки (такие как акриловые полимеры, такие как полиакрилаты; полиалкилметакрилаты, такие как полиметилметакрилаты, полиэтилметакрилаты, полипропилметакрилаты, и тому подобные; полиуретаны; поликарбонаты; полиалкилтерефталаты, такие как полиэтилентерефталат (PET), полипропилентерефталаты, полибутилентерефталаты, и тому подобные; полимеры, содержащие полисилоксан; или coполимеры любых мономеров для их приготовления, или любых их смесей); керамические подложки; стеклянные подложки; или смеси, или комбинации из любых указанных выше материалов. Например, слой может содержать традиционное натриево-кальциево-силикатное стекло, боросиликатное стекло, или свинцовое стекло. Стекло может быть прозрачным стеклом. Термин “прозрачное стекло” означает неокрашенное или не цветное стекло. В качестве альтернативы, стекло может быть окрашенным или иначе цветным стеклом. Стекло может быть термически необработанным или термически обработанным стеклом. Стекло может быть любого типа, такое как традиционное флоат-стекло, и может иметь любой состав, обладающий любыми оптическими свойствами, например, любой величиной пропускания видимого излучения, пропускания ультрафиолетового излучения, пропускания инфракрасного излучения, и/или пропускания суммарной солнечной энергии. Термин “флоат-стекло” означает стекло, образовавшееся в традиционном флоат-процессе, в котором расплавленное стекло осаждается на расплавленную металлическую ванну и регулируемым образом охлаждается с образованием ленты флоат-стекла.
Первый слой 12 может быть прозрачным флоат-стеклом или может быть окрашенным или цветным стеклом. Первый слой 12 может иметь любые желательные размеры, например, длину, ширину, форму или толщину. Примеры стекла, которое может быть использовано при осуществлении изобретения, включают прозрачное стекло, Starphire, Solargreen, Solextra, GL-20, GL-35™, Solarbronze, Solargray стекло, Pacifica стекло, SolarBlue стекло, и Optiblue стекло, которые все являются промышленно доступными на фирме PPG Industries Inc. г. Питтсбург, шт. Пенсильвания.
Слои 40, 50, 62, 86 с регулируемой фазой включают неметаллические слои. Например, слои 40, 50, 62, 86 с регулируемой фазой содержат диэлектрические или полупроводниковые материалы. Например, слои 40, 50, 62, 86 с регулируемой фазой могут содержать оксиды, нитриды, оксинитриды, бориды, карбиды, оксикарбиды, борокарбиды, боронитриды, карбонитриды, и/или их смеси, комбинации, композиции, или сплавы. Примеры подходящих материалов для слоев 40, 50, 62, 86 с регулируемой фазой включают оксиды, нитриды, или оксинитриды титана, гафния, циркония, ниобия, цинка, висмута, свинца, индия, олова, кремния, алюминия, бора, и их смеси, комбинации, композиции, или сплавы. Эти материалы могут содержать небольшие количества других материалов. Примеры включают марганец в оксиде висмута, олово в оксиде индия, и др. Дополнительно могут быть использованы оксиды металлических сплавов или смесей металлов. Примеры включают оксиды, содержащие цинк и олово (например, станнат цинка), оксиды индий-оловянных сплавов, нитриды кремния, нитриды кремний-алюминия, или нитриды алюминия. Кроме того, могут быть использованы легированные оксиды металлов, субоксиды, нитриды, субнитриды, или оксинитриды. Примеры включают оксиды олова, легированные сурьмой или индием, или оксиды кремния, легированные никелем или бором. Конкретные примеры материалов включают оксиды цинка, оксиды олова, нитриды кремния, нитриды кремний-алюминия, нитриды кремний-никеля, нитриды кремний-хрома, оксид олова, легированный сурьмой, оксид цинка, легированный оловом, оксид цинка, легированный алюминием, оксид цинка, легированный индием, оксид титана, и/или их смеси, комбинации, композиции, или сплавы.
Один или несколько слоев 40, 50, 62, 86 с регулируемой фазой может содержать единственный материал. В качестве альтернативы, один или несколько слоев 40, 50, 62, 86 с регулируемой фазой могут содержать многочисленные материалы и/или многочисленные пленки. Слои 40, 50, 62, 86 с регулируемой фазой могут содержать многослойную последовательность пленок химически различных материалов или фаз и/или могут содержать один или несколько композиционных материалов из одного или нескольких химически различных материалов или фаз. Различные слои с регулируемой фазой 40, 50, 62, 86 могут содержать одинаковые или различные материалы. Слои 40, 50, 62, 86 с регулируемой фазой могут иметь одинаковую или различную толщину.
Слои 40, 50, 62, 86 с регулируемой фазой обеспечивают регулирование конструктивной и деструктивной оптически интерференции электромагнитного излучения, частично отраженного от, и/или частично пропускаемого через различные границы раздела слоев покрытия 30, регулирующего приток солнечного тепла. Варьируя толщину и/или составы слоев 40, 50, 62, 86 с регулируемой фазой можно изменять суммарное отражение, пропускание и/или поглощающую способность покрытия 30, регулирующего приток солнечного тепла, что может вносить изменения в солнцезащитные эксплуатационные показатели, эксплуатационные показатели изоляции термического инфракрасного излучения, цвет, и/или эстетику покрытия 30, регулирующего приток солнечного тепла. Дополнительно, слои 40, 50, 62, 86 с регулируемой фазой могут обеспечить химическую и/или механическую для других слоев покрытия 30, регулирующих приток солнечного тепла, таких как металлические функциональные слои.
Когда желательна высокая степень пропускания видимого света, слои 40, 50, 62, 86 с регулируемой фазой могут действовать как антиотражательные слои, чтобы просветлять металлические функциональные слои, чтобы снизить суммарное отражение видимого света и/или увеличить пропускание видимого света для покрытия 30, регулирующего приток солнечного тепла. Материалы, имеющие показатели преломления около 2, являются особенно эффективными для антиотражательных металлических функциональных слоев.
Один или несколько слоев с регулируемой фазой могут быть расположены между слоем 12 и самым нижним металлическим функциональным слоем. Один или несколько слоев с регулируемой фазой могут быть расположены между самым верхним металлическим функциональным слоем и окружающей средой, например, воздухом.
В показанном типичном покрытии 30, первый слой 40 с регулируемой фазой расположен выше по меньшей мере части второй основной поверхности 16 первого слоя 12. Первый слой 40 с регулируемой фазой может быть единственным слоем или может содержать один или несколько пленок антиотражающих материалов и/или диэлектрических материалов, описанных выше. Первый слой 40 с регулируемой фазой может быть прозрачным для видимого света. Первый слой 40 с регулируемой фазой может демонстрировать (или не демонстрировать) минимальное поглощение в одной или нескольких областях электромагнитного спектра, например, видимого света.
Первый слой 40 с регулируемой фазой может содержать любые описанные выше материалы с регулируемой фазой. Например, первый слой 40 с регулируемой фазой может содержать оксид металла, смесь оксидов металлов, или оксид сплава металлов. Например, первый слой 40 с регулируемой фазой может содержать легированные или нелегированные оксиды цинка и олова.
Первый слой 40 с регулируемой фазой может иметь оптическую толщину в диапазоне от 40 нм до 100 нм. Например, оптическая толщина находится в диапазоне от 50 нм до 90 нм; например, оптическая толщина в диапазоне от 70 нм до 80 нм; например, оптическая толщина в диапазоне от 75 нм до 76 нм.
Первый слой 40 с регулируемой фазой может иметь геометрическую толщину в диапазоне от 20 нм до 50 нм. Например, имеет геометрическую толщину в диапазоне от 25 нм до 45 нм; например, геометрическую толщину в диапазоне от 35 нм до 40 нм; например, геометрическую толщину в диапазоне от 37 нм до 38 нм.
Как показано на фигуре 2, первый слой 40 с регулируемой фазой может содержать многопленочную структуру, имеющую первую пленку 42 и вторую пленку 44. Вторая пленка 44 может быть расположена выше первой пленки 42.
X
1-X
2-X
2
4
Первая пленка 42 может включать, например, оксид металлического сплава или смесь оксидов металлов. Например, первая пленка 42 может быть оксидом сплава цинка и олова. Выражение “сплав цинка и олова” означает истинные сплавы, а также смеси. Оксид сплава цинка и олова может быть таким, который получается при осаждении в вакууме магнетронно распыленного (MSVD) катода из цинка и олова. Катод может содержать цинк и олово в соотношении от 5 масс.% до 95 масс.% цинка и от 95 масс.% до 5 масс.% олова, например, от 10 масс.% до 90 масс.% цинка и от 90 масс.% до 10 масс.% олова. Однако также могут быть использованы другие соотношения цинка и олова. Типичный оксид металлического сплава для первой пленки 42 может быть записан как ZnSnO (формула 1), где “x” изменяется в диапазоне от больше, чем 0, до меньше, чем 1. Например, “x” может быть больше, чем 0, и может быть любой частью или десятичной дробью больше, чем 0 и меньше, чем 1. Стехиометрическая форма формулы 1 представляет собой “ZnSnO”, и обычно называется станнатом цинка. Слой станната цинка может быть осажден методом распыления катода, имеющего 52 масс.% цинка и 48 масс.% олова, в присутствии кислорода. Например, первая пленка 42 может содержать станнат цинка.
Легированный оксид цинка может быть осажден из цинкового катода, который включает другой материал для того, чтобы усовершенствовать характеристик распыления катода. Например, цинковый катод может включать небольшое количество олова (например, вплоть до 10 масс.%, такое как до 5 масс.%), чтобы усовершенствовать распыление. В этом случае, полученная пленка оксида цинка может включать небольшой процент оксида олова, например, вплоть до 10 масс.% оксида олова, например, до 5 масс.% оксида олова. Примеры других материалов включают алюминий, индий, и их комбинации. Предпочтительно, другой материал содержит олово. Легированный оловом материал оксида цинка, осажденный из катода, содержащего 90 масс.% цинка и 10 масс.% олова, в присутствии кислорода, называется в изобретении как ZnO 90/10.
Вторая пленка 44 может содержать оксид металла, легированный оксид металла, или смесь оксидов. Вторая пленка 44 может содержать оксид металла или легированный оксид металла. Например, вторая пленка 44 может содержать оксид цинка или легированный оксид цинка. Например, вторая пленка 44 может содержать легированный оловом оксид цинка. Например, вторая пленка 44 может содержать ZnO 90/10.
Первая пленка 42 может иметь оптическую толщину в диапазоне от 30 нм до 70 нм. Например, оптическая толщина находится в диапазоне от 40 нм до 60 нм; например, оптическая толщина в диапазоне от 44 нм до 54 нм; например, оптическая толщина в диапазоне от 49 нм до 52 нм.
Первая пленка 42 может иметь геометрическую толщину в диапазоне от 15 нм до 35 нм. Например, геометрическую толщину в диапазоне от 20 нм до 30 нм; например, геометрическую толщину в диапазоне от 22 нм до 27 нм; например, геометрическую толщину в диапазоне от 24 нм до 25 нм.
Вторая пленка 44 может иметь оптическую толщину в диапазоне от 10 нм до 40 нм. Например, оптическая толщина находится в диапазоне от 16 нм до 38 нм; например, оптическая толщина в диапазоне от 20 нм до 30 нм; например, оптическая толщина в диапазоне от 26 нм до 28 нм.
Вторая пленка 44 может иметь геометрическую толщину в диапазоне от 5 нм до 20 нм. Например, геометрическую толщину в диапазоне от 8 нм до 18 нм; например, геометрическую толщину в диапазоне от 10 нм до 15 нм; например, геометрическую толщину в диапазоне от 13 нм до 14 нм.
Металлические функциональные слои 46, 58, 70 могут быть единственными пленками. Например, каждый из металлических функциональных слоев 46, 58, 70 может содержать непрерывную металлическую пленку. Термин “непрерывная” металлическая пленка означает неповреждённую или неразрывную пленку, такую как однородная пленка.
Oдин или несколько из металлических функциональных слоев 46, 58, 70 может быть металлическим функциональным многопленочным слоем. Выражение “металлический функциональный многопленочный слой” означает слой включающий (i) по меньшей мере один слой, отражающий инфракрасное излучение, и (ii) по меньшей мере, один поглощающий слой. Слой, отражающий инфракрасное излучение может обладать отражательной способностью в инфракрасной и/или термической инфракрасной областях солнечного электромагнитного спектра. Поглощающий слой может демонстрировать улучшенную поглощающей способностью в одном или нескольких диапазонах электромагнитного спектра. Например, слой обладает улучшенной поглощающей способностью в области видимого излучения, и/или инфракрасной области излучения, и/или ультрафиолетовой области излучения электромагнитного спектра.
Металлический функциональный многопленочный слой может содержать поглощающий слой выше слоя, отражающий инфракрасное излучение. Поглощающий слой может находиться в прямом контакте с расположенным выше необязательным грунтовочным слоем.
Металлический функциональный многопленочный слой может содержать слой, отражающий инфракрасное излучение, выше поглощающего слоя. Поглощающий слой может находиться в прямом контакте с расположенным выше слоем с регулируемой фазой.
Металлический функциональный многопленочный слой может содержать слой, отражающий инфракрасное излучение, расположенный между двумя поглощающими слоями. Верхний поглощающий слой может находиться в прямом контакте с расположенным выше необязательным грунтовочным слоем. Нижний поглощающий слой может находиться в прямом контакте с расположенным ниже слоем с регулируемой фазой. Грунтовочный слой необязательно может быть расположен между нижней поглощающей пленкой и нижележащим слоем с регулируемой фазой.
Примеры пленок, отражающих инфракрасное излучение включают непрерывные металлические пленки. Примеры отражающих инфракрасное излучение металлов, эффективных для пленок, отражающих инфракрасное излучение, включают благородные металлы или почти благородные металлы. Примеры таких металлов включают серебро, золото, платину, палладий, осмий, иридий, родий, рутений, медь, ртуть, рений, алюминий, и их комбинации, смеси, композиции или сплавы. Например, одна или несколько из металлических функциональных пленок могут содержать непрерывную пленку металлического серебра.

Примеры поглощающих материалов для поглощающих пленок включают такие металлы, как золото, серебро, медь, никель, палладий, платина, вольфрам, родий, иридий, тантал, железо, олово, алюминий, свинец, цинк, хром, молибден, ниобий, кобальт, марганец, титан, кремний, хром, и их комбинации, смеси, композиции или сплавы. Например, одна или несколько поглощающих пленок могут содержать медь. Одна или несколько поглощающих пленок могут содержать сплавы или суперсплавы из двух или больше указанных выше материалов. Например, сплавы никеля, хрома, или никель и хрома, например, Inconel 600, Inconel 617, Inconel 625, Inconel 690, и/или Inconel 718.
Первый металлический функциональный слой 46 может содержать металлический функциональный многопленочный слой, который описан выше.
В качестве альтернативы, первый металлический функциональный слой 46 может содержать единственный слой, отражающий инфракрасное излучение, который включает любые из указанных выше металлов, отражающих инфракрасное излучение. Например, первый металлический функциональный слой 46 может содержать непрерывную пленку из металлического серебра.
Первый металлический функциональный слой 46 может иметь геометрическую толщину в диапазоне от 5 нм до 25 нм. Например, геометрическую толщину в диапазоне от 7 нм до 20 нм; например, геометрическую толщину в диапазоне от 10 нм до 15 нм; например, геометрическую толщину в диапазоне от 11,5 нм до 12,5 нм.
Необязательные грунтовочные слои 48, 60, 72 могут находиться в непосредственном контакте с объединенными нижележащими металлическими функциональными слоями. Грунтовочные слои 48, 60, 72 защищают объединенные металлические функциональные слои в ходе процесса покрытия и/или последующей обработки, такой как закалка с последующим отпуском. Грунтовочный материал осаждается как металл. В течение последующей обработки, такой как осаждение расположенного выше слоя с регулируемой фазой и/или закалка с последующим отпуском, часть или вся металлическая грунтовка окисляется. Когда в слоях с регулируемой фазой используются оксидные или нитридные материалы, грунтовочные слои 48, 60, 72 могут содержать оксофильные или нитрофильные материалы, соответственно. Все грунтовочные слои 48, 60, 72 не должны быть одинаковым материалом. Грунтовочные слои 48, 60, 72 не должны иметь одинаковую толщину.
Примеры материалов, полезных для грунтовочных слоев 48, 60, 72, включают титан, ниобий, вольфрам, никель, хром, железо, тантал, циркония, алюминия, кремний, индий, олово, цинк, молибден, гафний, висмут, ванадий, марганец, и их комбинации, смеси, композиции или сплавы.
Необязательный первый грунтовочный слой 48 может быть расположен выше первого металлического функционального слоя 46. Первый грунтовочный слой 48 может быть единственной пленкой или слоем с многочисленными пленками. Первый грунтовочный слой 48 может содержать любой грунтовочный материал, описанный выше. Например, первый грунтовочный слой 48 может содержать титан. Например, первый грунтовочный слой 48 может быть осажден как металлический титан.
Первый грунтовочный слой 48 может иметь геометрическую толщину или эффективную толщину в диапазоне от 0,5 нм до 10 нм. Например, в диапазоне от 1 нм до 5 нм; например, в диапазоне от 1,5 нм до 2,5 нм; например, 2 нм.
Второй слой 50 с регулируемой фазой расположен выше первого металлического функционального слоя, например, выше необязательного первого грунтовочного слоя 48, если он имеется. Второй слой 50 с регулируемой фазой может содержать один или несколько материалов с регулируемой фазой и/или пленки, описанные выше для слоев с регулируемой фазой.
Второй слой 50 с регулируемой фазой может иметь оптическую толщину в диапазоне от 80 нм до 200 нм. Например, оптическую толщину в диапазоне от 100 нм до 160 нм; например, оптическую толщину в диапазоне от 130 нм до 140 нм; например, оптическую толщину в диапазоне от 136 нм до 138 нм.
Второй слой 50 с регулируемой фазой может иметь геометрическую толщину в диапазоне от 40 нм до 100 нм. Например, геометрическую толщину в диапазоне от 50 нм до 80 нм; например, геометрическую толщину в диапазоне от 65 нм до 70 нм; например, геометрическую толщину в диапазоне от 68 нм до 69 нм.
Второй слой 50 с регулируемой фазой может быть единственной пленкой или многопленочной структурой. Например, второй слой 50 с регулируемой фазой может включать первую пленку 52, вторую пленку 54, и третью пленку 56.
Первая пленка 52 и/или третья пленка 56 могут содержать оксид металла или легированный оксид металла. Например, первая пленка 52 и/или третья пленка 56 могут содержать оксид цинка или легированный оксид цинка. Например, первая пленка 52 и/или третья пленка 56 могут содержать легированный оловом оксид цинка. Например, первая пленка 52 и/или третья пленка 56 могут содержать ZnO 90/10.
Вторая пленка 54 может содержать оксид металлического сплава. Например, оксид, содержащий цинк и олово. Например, вторая пленка 54 может содержать станнат цинка.
Первая пленка 52 (и/или третья пленка 56) может иметь оптическую толщину в диапазоне от 10 нм до 40 нм. Например, оптическая толщина находится в диапазоне от 16 нм до 38 нм. Например, оптическая толщина в диапазоне от 20 нм до 35 нм; например, оптическая толщина в диапазоне от 28 нм до 30 нм. Первая пленка 52 и третья пленка 56 могут содержать одинаковые или различные материалы и могут иметь одинаковую или различную толщину.
Первая пленка 52 (и/или третья пленка 56) может иметь геометрическую толщину в диапазоне от 5 нм до 20 нм. Например, геометрическую толщину в диапазоне от 8 нм до 18 нм; например, геометрическую толщину в диапазоне от 10 нм до 16 нм; например, геометрическую толщину в диапазоне от 14 нм до 15 нм.
Вторая пленка 54 может иметь оптическую толщину в диапазоне от 50 нм до 100 нм. Например, оптическая толщина находится в диапазоне от 70 нм до 90 нм; например, оптическая толщина в диапазоне от 76 нм до 80 нм; например, оптическая толщина в диапазоне от 78 нм до 79 нм.
Вторая пленка 54 может иметь геометрическую толщину в диапазоне от 25 нм до 50 нм. Например, имеет геометрическую толщину в диапазоне от 35 нм до 45 нм. Например, геометрическую толщину в диапазоне от 38 нм до 42 нм; например, геометрическую толщину в диапазоне от 39 нм до 40 нм.
Второй металлический функциональный слой 58 расположен выше второго слоя 50 с регулируемой фазой. Второй металлический функциональный слой 58 может быть единственной пленкой, включающей слой 57, отражающий инфракрасное излучение. В качестве альтернативы, второй металлический функциональный слой 58 может содержать многопленочный слой. В примере, иллюстрированном на фигуре 2, второй металлический функциональный слой 58 представляет собой металлический функциональный многопленочный слой, включающий слой 57, отражающий инфракрасное излучение, и поглощающая пленка 59. Поглощающая пленка 59 может быть расположен выше или ниже слоя 57, отражающего инфракрасное излучение. Предпочтительно, поглощающая пленка 59 расположен выше слоя 57, отражающего инфракрасное излучение.
Слой 57, отражающий инфракрасное излучение, включает в себя любые описанные выше материалы, отражающие инфракрасное излучение. Например, непрерывную металлическую пленку; например, непрерывную серебряную пленку.
Слой 57, отражающий инфракрасное излучение, может иметь геометрическую толщину в диапазоне от 5 нм до 25 нм. Например, имеет геометрическую толщину в диапазоне от 7 нм до 20 нм; например, геометрическую толщину в диапазоне от 10 нм до 18 нм; например, геометрическую толщину в диапазоне от 15 нм до 16 нм.

Поглощающая пленка 59 может включать любые поглощающие материалы, описанные выше. Например, поглощающая пленка 59 может содержать сплав никеля и хрома. Например, поглощающая пленка 59 может содержать Inconel 600, Inconel 617, Inconel 625, Inconel 690, и/или Inconel 718. Например, поглощающая пленка 59 может содержать Inconel 600.
Поглощающая пленка 59 может иметь эффективную толщину в диапазоне от 0 нм до 2 нм. Например, имеет эффективную толщину в диапазоне от 0,1 нм до 1,5 нм; например, эффективную толщину в диапазоне от 0,25 нм до 1 нм; например, эффективную толщину в диапазоне от 0,5 нм до 0,75 нм.
Необязательный второй грунтовочный слой 60 может быть расположен выше второго металлического функционального слой 58. Второй грунтовочный слой 60 может включать любой грунтовочный материал и может иметь любую толщину, описанную выше в связи с необязательным первым грунтовочным слоем 48. Например, вторая грунтовка 60 может содержать титан.
Второй грунтовочный слой 60 может иметь геометрическую толщину или эффективную толщину в диапазоне от 0,5 нм до 10 нм. Например, имеет геометрическую толщину или эффективную толщину в диапазоне от 1 нм до 5 нм; например, геометрическую толщину или эффективную толщину в диапазоне от 1,5 нм до 2,5 нм; например, геометрическую толщину или эффективную толщину в диапазоне от 2 нм до 2,25 нм.
Третий слой 62 с регулируемой фазой расположен выше второго металлического функционального слой 58, например, выше, чем необязательный второй грунтовочный слой 60, если он имеется. Третий слой 62 с регулируемой фазой может содержать любые материалы с регулируемой фазой и/или пленки, которые рассматривались выше в связи с первым и вторым слоями 40, 50 с регулируемой фазой. Например, третий слой 62 с регулируемой фазой может быть многопленочной структурой. Например, третий слой 62 с регулируемой фазой может включать первую пленку 64, вторую пленку 66, и третью пленку 68.
Третий слой 62 с регулируемой фазой может иметь оптическую толщину в диапазоне от 90 нм до 200 нм. Например, имеет оптическую толщину в диапазоне от 120 нм до 180 нм; например, оптическую толщину в диапазоне от 150 нм до 170 нм; например, оптическую толщину в диапазоне от 158 нм до 159 нм.
Третий слой 62 с регулируемой фазой может иметь геометрическую толщину в диапазоне от 45 нм до 100 нм. Например, имеет геометрическую толщину в диапазоне от 60 нм до 90 нм; например, геометрическую толщину в диапазоне от 75 нм до 85 нм; например, геометрическую толщину в диапазоне от 79 нм до 80 нм.
Первая пленка 64 и/или третья пленка 68 могут содержать оксид металла или легированный оксид металла. Например, оксид цинка или легированный оксид цинка. Например, легированный оловом оксид цинка, например, ZnO 90/10. Вторая пленка 66 может содержать оксид металлического сплава, например, оксид, содержащий цинк и олово, например, станнат цинка.
Первая пленка 64 (и/или третья пленка 68) может иметь оптическую толщину в диапазоне от 10 нм до 40 нм. Например, имеет оптическую толщину в диапазоне от 16 нм до 38 нм; например, оптическую толщину в диапазоне от 20 нм до 30 нм; например, оптическая толщину в диапазоне от 28 нм до 29 нм. Первая пленка 64 и третья пленка 68 могут иметь одинаковую или различную толщину.
Первая пленка 64 (и/или третья пленка 68) может иметь геометрическую толщину в диапазоне от 5 нм до 20 нм. Например, имеет геометрическую толщину в диапазоне от 8 нм до 18 нм, например, геометрическую толщину в диапазоне от 10 нм до 15 нм, например, геометрическую толщину в диапазоне от 13 нм до 14 нм.
Вторая пленка 66 может иметь оптическую толщину в диапазоне от 70 нм до 140 нм. Например, имеет оптическую толщину в диапазоне от 80 нм до 120 нм, например, оптическую толщину в диапазоне от 90 нм до 110 нм, например, оптическую толщину в диапазоне от 102 нм до 104 нм.
Вторая пленка 66 может иметь геометрическую толщину в диапазоне от 35 нм до 70 нм. Например, имеет геометрическую толщину в диапазоне от 40 нм до 60 нм, например, геометрическую толщину в диапазоне от 45 нм до 55 нм, например, геометрическую толщину в диапазоне от 51 нм до 52 нм.
Третий металлический функциональный слой 70 может быть единственной пленкой или многопленочной структурой. В примере, иллюстрированном на фигуре 2, третий металлический функциональный слой 70 представляет собой металлический функциональный многопленочный слой, включающий поглощающий слой 71 и слой 73, отражающий инфракрасное излучение. Металлический функциональный многопленочный слой третьего металлического функционального слоя 70 может иметь любую ориентацию пленки, как описано выше для второго металлического функционального слоя 58. Поглощающий слой 71 может быть расположен выше или ниже слоя 73, отражающего инфракрасное излучение. Поглощающий слой 71 может быть расположен ниже слоя 73, отражающего инфракрасное излучение.
Поглощающий слой 71 может включать любые поглощающие материалы, описанные выше. Например, поглощающий слой 71 может быть металлической пленкой. Например, поглощающий слой 71 может содержать золото, серебро, медь, никель, железо, олово, алюминий, свинец, цинка, хром, и их комбинации; например, медь.
Поглощающий слой 71 может иметь физическую или эффективную толщину в диапазоне от 1 нм до 10 нм. Например, толщину в диапазоне от 2,5 нм до 4,5 нм; например, в диапазоне от 3 нм до 4 нм; например, в диапазоне от 3,5 нм до 3,75 нм.
Слой 73, отражающий инфракрасное излучение, может быть непрерывной металлической пленкой, например, непрерывной металлической пленкой, например, металлической серебряной пленкой.
Слой 73, отражающий инфракрасное излучение, может иметь геометрическую толщину в диапазоне от 5 нм до 30 нм. Например, имеет геометрическую толщину в диапазоне от 10 нм до 25 нм, например, геометрическую толщину в диапазоне от 15 нм до 20 нм, например, геометрическую толщину в диапазоне от 18 нм до 19 нм.
Необязательный третий грунтовочный слой 72 может включать любые грунтовочные материалы, описанные выше. Например, третий грунтовочный слой 72 может содержать титан.
Третий грунтовочный слой 72 может иметь геометрическую толщину или эффективную толщину в диапазоне от 0,5 нм до 10 нм. Например, толщину в диапазоне от 1 нм до 5 нм; например, в диапазоне от 1,5 нм до 2,5 нм; например, в диапазоне от 2 нм до 2,3 нм.
Четвертый слой 86 с регулируемой фазой может содержать один или несколько материалов с регулируемой фазой и/или пленки, рассмотренные выше в связи с первым, вторым или третьим слоями 40, 50, 62 с регулируемой фазой.
Четвертый слой 86 с регулируемой фазой может иметь оптическую толщину в диапазоне от 30 нм до 100 нм. Например, имеет оптическую толщину в диапазоне от 40 нм до 80 нм; например, оптическую толщину в диапазоне от 50 нм до 70 нм; например, оптическую толщину в диапазоне от 58 нм до 59 нм.
Четвертый слой 86 с регулируемой фазой может иметь геометрическую толщину в диапазоне от 15 нм до 50 нм. Например, имеет геометрическую толщину в диапазоне от 20 нм до 40 нм, например, геометрическую толщину в диапазоне от 25 нм до 35 нм, например, геометрическую толщину в диапазоне от 29 нм до 30 нм.
Четвертый слой 86 с регулируемой фазой может содержать первую пленку 88 и вторую пленку 90.
Первая пленка 88 может содержать оксид металла или легированный оксид металла. Например, содержит оксид цинка или легированный оксид цинка, например, легированный оловом оксид цинка, например, ZnO 90/10. Вторая пленка 90 может содержать оксид металлического сплава, например, оксид, содержащий цинк и олово, например, станнат цинка.
Первая пленка 88 может иметь оптическую толщину в диапазоне от 4 нм до 40 нм. Например, имеет оптическую толщину в диапазоне от 10 нм до 30 нм, например, оптическую толщину в диапазоне от 14 нм до 22 нм, например, оптическую толщину в диапазоне от 18 нм до 19 нм.
Первая пленка 88 может иметь геометрическую толщину в диапазоне от 2 нм до 20 нм. Например, имеет геометрическую толщину в диапазоне от 5 нм до 15 нм, например, геометрическую толщину в диапазоне от 7 нм до 11 нм, например, геометрическую толщину в диапазоне от 9 нм до 10 нм.
Вторая пленка 90 может иметь оптическую толщину в диапазоне от 10 нм до 80 нм. Например, имеет оптическую толщину в диапазоне от 20 нм до 60 нм, например, оптическую толщину в диапазоне от 30 нм до 50 нм, например, оптическую толщину в диапазоне от 40 нм до 45 нм.
Вторая пленка 90 может иметь геометрическую толщину в диапазоне от 5 нм до 40 нм. Например, имеет геометрическую толщину в диапазоне от 10 нм до 30 нм, например, геометрическую толщину в диапазоне от 15 нм до 25 нм, например, геометрическую толщину в диапазоне от 20 нм до 22 нм.
Необязательный защитный слой 92 может быть конечным слоем покрытия 30, которое регулирует приток солнечного тепла. Необязательный защитный слой 92 может содержать один или несколько неметаллических материалов, например, таких, что описаны выше, относительно слоев с регулируемой фазой. В качестве альтернативы, защитный слой 92 может содержать металлический материал. Необязательный защитный слой 92 может обеспечить химическую и/или механическую защиту нижележащих слоев покрытия. Необязательный защитный слой 92 может обеспечить фазовое регулирование и/или поглощение. Защитный слой 92 может быть единственной пленкой или имеет многопленочную структуру.
Дополнительно или вместо конечного необязательного защитного слоя 92, один или несколько других необязательных защитных слоев 92 могут быть расположены внутри покрытия, регулирующего приток солнечного тепла 30. например, между двумя или более слоями с регулируемой фазой.
2
Необязательный защитный слой 92 может включать, например, оксид металла или металлонитридный материал. Например, защитный слой 92 может содержать оксид титана, например диоксид титана (то есть, TiO).
Необязательный защитный слой 92 может иметь оптическую толщину в диапазоне от 1 нм до 30 нм. Например, имеет оптическую толщину в диапазоне от 2 нм до 20 нм, например, оптическую толщину в диапазоне от 4 нм до 14 нм, например, оптическую толщину в диапазоне от 10 нм до 12 нм.
Необязательный защитный слой 92 может иметь геометрическую толщину или эффективную толщину в диапазоне от 0,5 нм до 15 нм, например, в диапазоне от 1 нм до 10 нм, например, в диапазоне от 2 нм до 7 нм, например, в диапазоне от 5 нм до 6 нм.
Покрытие, регулирующее приток солнечного тепла 30 может быть термически необработанным покрытием.
Слои и/или пленки покрытия 30, регулирующего приток солнечного тепла, могут быть получены любым традиционным способом. Примеры таких способов включают традиционные методы химического осаждения из паровой фазы (CVD) и/или физического осаждения из паровой фазы (PVD). Примеры CVD процессов включают струйный пиролиз. Примеры PVD процессов включают испарение пучком электронов и вакуумное распыление, такое как осаждение паров магнетронного распыления (MSVD). Кроме того, могут быть использованы другие способы покрытия, такие как золь-гель осаждение, без ограничения указанным. Один или несколько слоев или пленок могут быть получены с помощью одного способа, и один или несколько других слоев или пленок могут быть получены другим способом. Например, покрытие 30 может быть получено методом MSVD.
На фигуре 3 показано покрытое изделие 10, типа фигур 1 и 2, заключенное внутрь изоляционного стеклоблока (ИСБ) 100. Первая основная поверхность 14 (поверхность № 1) облицовывает внешнюю часть здания, то есть, является внешней основной поверхностью, и вторая основная поверхность 16 (поверхность № 2) облицовывает внутреннюю часть здания. Изоляционный стеклоблок 100 включает второй слой 118, имеющий облицованную снаружи основную поверхность 120 (поверхность № 3) и облицованную внутри основную поверхность 122 (поверхность № 4). Такая нумерация слоистых поверхностей соответствует обычной практике в области оконных систем.
Второй слой 118 располагается с промежутком от первого слоя 12. Первый и второй слои 12, 118 могут быть соединены вместе любым удобным способом, например, путем адгезионной связи с традиционной распорной рамы 124. Промежуток или камера 126 образуется между двумя слоями 12, 118. Камера 126 может быть заполнена выбранной атмосферой, такой как газ, например, воздух или не реакционноспособный газ, такой как аргон или криптон. В иллюстрированном примере покрытие 30, регулирующее приток солнечного тепла, расположено на поверхности № 2 16. Однако покрытие 30, регулирующее приток солнечного тепла, может быть расположено на любой другой поверхности. Например, покрытие 30, регулирующее приток солнечного тепла, может быть расположено на поверхности № 3 120. Например, покрытие 30, регулирующее приток солнечного тепла, может быть расположено на поверхности № 1 14 или на поверхности №4 122.
Второй слой 118 может содержать любые материалы, которые описаны выше для первого слоя 12. Второй слой 118 может быть таким же, как первый слой 12, или второй слой 118 может отличаться от первого слоя 12. Каждый первый и второй слои 12, 118 может представлять собой, например, прозрачное флоат-стекло или может быть окрашенным или цветным стеклом, или один слой 12, 118 может быть прозрачным стеклом, а другой слой 12, 118 является цветным стеклом.
На фигуре 4 показано покрытое изделие 10, введенное внутрь пластинчатого блока 130. Пластинчатый блок 130 включает в себя первый слой 12 и второй слой 118, соединенные промежуточным полимерным слоем 132. Покрытие 30, регулирующее приток солнечного тепла, показано на поверхности № 2 16. Однако, как и в случае ИСБ 100, описанном выше, покрытие 30, регулирующее приток солнечного тепла, может находиться на любой поверхности 14, 16, 120, или 122.
Покрытие 30, регулирующее приток солнечного тепла, обеспечивает 3 мм стандартному ИСБ коэффициент SHGC не больше, чем 0,3. например, не больше чем 0,29, например, не больше чем 0,28, например, не больше чем 0,27, например, не больше чем 0,26, например, не больше чем 0,25, например, не больше чем 0,24.
Покрытие 30, регулирующее приток солнечного тепла, обеспечивает 3 мм стандартному ИСБ коэффициент SHGC в диапазоне от 0,2 до 0,3. Например, в диапазоне от 0,2 до 0,29, такой как от 0,2 до 0,26, такой как от 0,2 до 0,24, такой как от 0,21 до 0,25; например, в диапазоне от 0,22 до 0,235.
Покрытие 30, регулирующее приток солнечного тепла, обеспечивает 3 мм стандартному ИСБ пропускание видимого света не больше, чем 70%. Например, не больше чем 65%, например, не больше чем 60%, например, не больше чем 57%, например, не больше чем 55%, например, в диапазоне от 40% до 65%, например, в диапазоне от 50% до 55%, например, в диапазоне от 51% до 54,5%.
Покрытие 30, регулирующее приток солнечного тепла, обеспечивает 3 мм стандартному ИСБ внешнее отражение видимого света не больше, чем 25%, например, не больше чем 20%, например, не больше чем 15%, например, не больше чем 14%, например, в диапазоне от 10% до 15%, например, в диапазоне от 12% до 13,5%.
Покрытие 30, регулирующее приток солнечного тепла, обеспечивает 3 мм стандартному ИСБ внутреннее отражение видимого света не больше, чем 25%, например, не больше чем 22%, например, не больше чем 20%, например, в диапазоне от 16% до 22%, например, в диапазоне от 18% до 20%.
Покрытие 30, регулирующее приток солнечного тепла, обеспечивает 3 мм стандартному ИСБ отношение LSG по меньшей мере 1,8, например по меньшей мере 1,85, например по меньшей мере 1,9, например по меньшей мере 2. Например, в диапазоне от 1,6 до 2,5, например, в диапазоне от 2,1 до 2,4, например, в диапазоне от 2,2 до 2,37.
Покрытие 30, регулирующее приток солнечного тепла, обеспечивает 3 мм стандартному ИСБ пропускаемую величину L* в диапазоне от 74 до 80, например, в диапазоне от 75 до 79, например, в диапазоне от 76,5 до 78,5.
Покрытие 30, регулирующее приток солнечного тепла, обеспечивает 3 мм стандартному ИСБ пропускаемую величину a* в диапазоне от -6 до -3, например, в диапазоне от -5,5 до -4, например, в диапазоне от -5,2 до -4,25.
Покрытие 30, регулирующее приток солнечного тепла, обеспечивает 3 мм стандартному ИСБ пропускаемую величину b* в диапазоне от 0 до 6, например, в диапазоне от 1 до 5, например, в диапазоне от 2,8 до 4,8.
Покрытие 30, регулирующее приток солнечного тепла, обеспечивает 3 мм стандартному ИСБ внешнюю отраженную величину L* в диапазоне от 30 до 50, например, в диапазоне от 35 до 49, например, в диапазоне от 41,9 до 43,2.
Покрытие 30, регулирующее приток солнечного тепла, обеспечивает 3 мм стандартный ИСБ внешнюю отраженную величину a* в диапазоне от -4 до 0, например, в диапазоне от -3 до -1, например, в диапазоне от -2,7 до -1,8.
Покрытие 30, регулирующее приток солнечного тепла, обеспечивает 3 мм стандартному ИСБ внешнюю отраженную величину b* в диапазоне от -7 до 0, например, в диапазоне от -6 до -1, например, в диапазоне от -5,6 до -4,1.
Покрытие 30, регулирующее приток солнечного тепла, обеспечивает 3 мм стандартному ИСБ внутреннюю отраженную величину L* в диапазоне от 35 до 55. например, в диапазоне от 40 до 52. например, в диапазоне от 48 до 52.
Покрытие 30, регулирующее приток солнечного тепла, обеспечивает 3 мм стандартному ИСБ внутреннюю отраженную величину a* в диапазоне от -8 до 0. например, в диапазоне от -6,2 до -1. например, в диапазоне от -5,9 до -4,5.
Покрытие 30, регулирующее приток солнечного тепла, обеспечивает 3 мм стандартному ИСБ внутреннюю отраженную величину b* в диапазоне от -5 до 0, например, в диапазоне от -4 до -1, например, в диапазоне от -3,5 до -2.
Покрытие 30, регулирующее приток солнечного тепла, обеспечивает поверхностное сопротивление меньше, чем 10 Ом на квадрат (Ω/), например, меньше чем 5 Ω/, например, меньше чем 2 Ω/, например, меньше чем 1 Ω/; например, в диапазоне от больше чем 0 до 1,5, например, в диапазоне от больше чем 0 до 1.
Покрытие, регулирующее приток солнечного тепла 30 может иметь коэффициент излучения в диапазоне от 0,02 до 0,04. например, в диапазоне от 0,023 до 0,037.
2
2
2
2
Покрытие 30, регулирующее приток солнечного тепла, обеспечивает 3 мм стандартному ИСБ показатель U зимой/ночью в диапазоне от 0,9 до 3 Ватт на квадратный метр*Кельвин (Вт/(м*К)). Например, в диапазоне от 1 до 2,5 Вт/(м*К), например, в диапазоне от 1,5 до 1,7 Вт/(м*К), например, в диапазоне от 1,6 до 1,67 Вт/(м*К).
2
2
Покрытие 30, регулирующее приток солнечного тепла, обеспечивает 3 мм стандартному ИСБ показатель U летом/днем в диапазоне от 1,4 до 1,6 Вт/(м*К), например, в диапазоне от 1,52 до 1,57 Вт/(м*К).
Покрытие 30, регулирующее приток солнечного тепла, обеспечивает стандартному пластинчатому блоку пропускаемую величину L* в диапазоне от 65 до 85. Например, в диапазоне от 72 до 80. например, в диапазоне от 75 до 77.
Покрытие 30, регулирующее приток солнечного тепла, обеспечивает стандартному пластинчатому блоку пропускаемую величину a* в диапазоне от 2 до -6. например, в диапазоне от 1 до -4. например, в диапазоне от -0,5 до -2,5.
Покрытие 30, регулирующее приток солнечного тепла, обеспечивает стандартному пластинчатому блоку пропускаемую величину b* в диапазоне от 2 до 8. например, в диапазоне от 3 до 7,5. Например, в диапазоне от 4,5 до 6,5.
Покрытие 30, регулирующее приток солнечного тепла, обеспечивает стандартному пластинчатому блоку отраженную (внешнюю) величину L* в диапазоне от 40 до 55. Например, в диапазоне от 44 до 50. например, в диапазоне от 45,5 до 47,5.
Покрытие 30, регулирующее приток солнечного тепла, обеспечивает стандартному пластинчатому блок отраженную (внешнюю) величину a* в диапазоне от -6 до -16. например, в диапазоне от -8 до -15. Например, в диапазоне от -10 до -12.
Покрытие 30, регулирующее приток солнечного тепла, обеспечивает стандартному пластинчатому блоку отраженную (внешнюю) величину b* в диапазоне от 0 до -8. например, в диапазоне от -2 до -6. Например, в диапазоне от -3 до -5.
Покрытие 30, регулирующее приток солнечного тепла, обеспечивает стандартному пластинчатому блоку отраженную (внутреннюю) величину L* в диапазоне от 45 до 65. например, в диапазоне от 50 до 60. Например, в диапазоне от 54,5 до 56,5.
Покрытие 30, регулирующее приток солнечного тепла, обеспечивает стандартному пластинчатому блоку отраженную (внутреннюю) величину a* в диапазоне от -6 до -16. например, в диапазоне от -8 до -14. Например, в диапазоне от -10 до -12.
Покрытие 30, регулирующее приток солнечного тепла, обеспечивает стандартному пластинчатому блоку отраженную (внутреннюю) величину b* в диапазоне от -3,5 до -10. например, в диапазоне от -4,5 до -8,5. Например, в диапазоне от -5,5 до -7,5.
Примеры
x
2

В таблице 1 показаны типичные покрытия изобретения. Приведенные величины толщины являются геометрической толщиной в нанометрах (нм). ZS означает станнат цинка, осажденный из катода, имеющего 52 масс.% цинка и 48 масс.% олова, в присутствии кислорода. TZO означает легированный оловом оксид цинка, осажденный из катода, имеющего 10 масс.% олова и 90 масс.% цинка, в присутствии кислорода (то есть, ZnO 90/10). Ag означает серебро. TiO означает титановый грунтовочный слой, осажденный в виде металла и окисленный во время обработки. INC означает сплав Inconel 600. Cu означает металлическую медь. TiO означает оксид титана, например диоксид титана.
2
2
В таблицах 2 и 3 приведены характеристики 3 мм стандартного ИСБ для образцов в таблице 1. T(V) означает процент пропускания видимого света. RE(V) означает процент внешнего отражения видимого излучения. RI(V) означает процент внутренего отражения видимого излучения. T(S) означает процент пропускания солнечного излучения. RE(S) означает процент внешнего отражения солнечного излучения. RI(S) означает процент внутреннего отражения солнечного излучения. UV(T) означает процент пропускания ультрафиолетового излучения. UF(W) означает показатель U зимой/ночью (Вт/(м*К)). UF(S) означает показатель U летом/днем (Вт/(м*К)). SC означает коэффициент затенения. L*(T), a*(T) и b*(T) означает пропускаемые величины L*, a*, b*. L*(RE), a*(RE), и b*(RE) означает части внешнего отражения L*, a*, b*.
Таблица 2
Образец
T(V)
RE(V)
RI(V)
T(S)
RE(S)
RI(S)
UV(T)
UF(W)
UF(S)
1
54,3%
13,1%
18,7%
19,7%
45,4%
48,0%
3,5%
1,657
1,543
2
51,1%
13,2%
17,9%
18,8%
44,8%
46,9%
4,0%
1,669
1,561
3
52,7%
13,2%
18,2%
19,2%
45,2%
47,4%
3,7%
1,671
1,564
4
53,2%
13,2%
18,4%
19,5%
48,1%
47,3%
3,8%
1,673
1,567
5
52,5%
12,5%
19,6%
19,9%
45,2%
48,3%
8,1%
1,645
1,526
Таблица 3
Образец
SC
SHGC
LSG
L*(T)
a*(T)
b*(T)
L*(RE)
a*(RE)
b*(RE)
L*(RI)
a*(RI)
b*(RI)
1
0,263
0,229
2,37
78,56
-4,25
4,79
42,90
-2,03
-5,61
50,27
-4,76
-3,41
2
0,255
0,222
2,30
76,72
-5,16
2,88
43,12
-2,63
-5,14
49,30
-5,92
-2,73
3
0,259
0,225
2,34
77,67
-4,97
3,19
42,97
-2,63
-4,14
49,71
-5,60
-1,96
4
0,260
0,226
2,35
77,97
-4,81
3,62
43,09
-2,12
-4,85
49,90
-5,33
-2,33
5
0,266
0,231
2,27
77,55
-4,68
2,85
41,99
-1,83
-4,87
51,32
-5,37
-3,25
Величины в таблицах 2 и 3 рассчитывают с использованием программного обеспечения OPTICS v6.0 и WINDOW v7.3.4.0 (середина покрытия глазурью) со стандартными настройками NFRC. Цветовые параметры L*, a*, b* представляют собой величины для источника света D65, 10º к наблюдателю.
Изобретение может быть дополнительно описано в следующих пронумерованных пунктах:
Пункт 1: Покрытие 30, регулирующее приток солнечного тепла, включающее множество слоев 40, 50, 62, 86 с регулируемой фазой; и множество металлических функциональных слоев 46, 58, 70, где по меньшей мере один металлический функциональный слой 46, 58, 70 содержит металлический функциональный многопленочный слой, включающий: (i) по меньшей мере, один слой, отражающий инфракрасное излучение, и (ii) по меньшей мере, один поглощающий слой.
Пункт 2: Покрытие 30, регулирующее приток солнечного тепла 30 по пункту 1, включающее первый металлический функциональный слой 46, включающий слой, отражающий инфракрасное излучение; второй металлический функциональный слой 58 включающий пленку 57, отражающую инфракрасное излучение; и третий металлический функциональный слой 70, включающий металлический функциональный многопленочный слой, содержащий (i) по меньшей мере один слой, отражающий инфракрасное излучение 73, и (ii) по меньшей мере, один поглощающий слой 71, включающий медь.
Пункт 3: Покрытие 30 по п. 2, в котором первый металлический функциональный слой 46 содержит непрерывную металлическую пленку, предпочтительно серебро.
Пункт 4: Покрытие (30) по пп. 2 или 3, где слой 57, отражающий инфракрасное излучение второго металлического функционального слоя 58, содержит непрерывную металлическую пленку, предпочтительно серебро.
Пункт 5: Покрытие 30, регулирующее приток солнечного тепла по любым пунктам от 2 до 4, где второй металлический функциональный слой 58 содержит металлический функциональный многопленочный слой, включающий (i) пленку 57, отражающую инфракрасное излучение, и (ii) по меньшей мере, одну поглощающую пленку 59, предпочтительно включающий сплав никеля и хрома.
Пункт 6: Покрытие 30 по п. 5, в котором поглощающая пленка 59 второго металлического функционального слоя 58 расположен выше слоя 57, отражающего инфракрасное излучение от второго металлического функционального слоя 58.
Пункт 7: Покрытие 30, регулирующее приток солнечного тепла по любым пунктам от 2 до 6, где по меньшей мере один слой 73, отражающий инфракрасное излучение от третьего металлического функционального слоя 70, содержит непрерывную металлическую пленку, предпочтительно серебро.
Пункт 8: Покрытие 30, регулирующее приток солнечного тепла по любым пунктам от 2 до 7, где по меньшей мере один слой 73, отражающий инфракрасное излучение от третьего металлического функционального слоя 70, расположен выше по меньшей мере одного поглощающего слоя 71 третьего металлического функционального слоя 70.
Пункт 9: Покрытие 30, регулирующее приток солнечного тепла по любым пунктам от 2 до 8, включающее первый слой 40 с регулируемой фазой, имеющий оптическую толщину в диапазоне от 40 нм до 100 нм, где первый металлический функциональный слой 46 расположен выше первого слоя 40 с регулируемой фазой; второй слой 50 с регулируемой фазой, имеющий оптическую толщину в диапазоне от 80 нм до 200 нм, где второй металлический функциональный слой 58 расположен выше второго слоя 50 с регулируемой фазой; третий слой 62 с регулируемой фазой, имеющий оптическую толщину в диапазоне от 90 нм до 200 нм, где третий металлический функциональный слой 70 расположен выше третьего слоя 62 с регулируемой фазой; четвертый слой 86 с регулируемой фазой, имеющий оптическую толщину в диапазоне от 30 нм до 100 нм, расположен выше третьего металлического функционального слоя 70; и защитный слой 92, имеющий оптическую толщину в диапазоне от 1 нм до 30 нм, расположен выше четвертого слоя 86 с регулируемой фазой.
Пункт 10: Покрытие 30 по п. 1, включающее первый слой 40 с регулируемой фазой, имеющий оптическую толщину в диапазоне от 40 нм до 100 нм, предпочтительно оптическая толщина в диапазоне от 50 нм до 90 нм, более предпочтительно оптическая толщина в диапазоне от 70 нм до 80 нм; первый металлический функциональный слой 46 расположен выше первого слоя 40 с регулируемой фазой, где первый металлический функциональный слой 46 содержит непрерывную металлическую пленку, предпочтительно серебро; первый грунтовочный слой 48 расположен выше первого металлического функционального слоя 46; второй слой 50 с регулируемой фазой расположен выше необязательного первого грунтовочного слоя 48, где второй слой 50 с регулируемой фазой имеет оптическую толщину в диапазоне от 80 нм до 200 нм, предпочтительно оптическую толщину в диапазоне от 100 нм до 160 нм, более предпочтительно оптическая толщина в диапазоне от 130 нм до 140 нм; второй металлический функциональный слой 58 расположен выше второго слоя 50 с регулируемой фазой, где второй металлический функциональный слой 58 содержит металлический функциональный многопленочный слой, включающий (i) слой 57, отражающий инфракрасное излучение, и (ii) по меньшей мере, одну поглощающую пленку 59, предпочтительно включающий сплав никеля и хрома; второй грунтовочный слой 60 расположен выше второго металлического функционального слоя 58; третий слой 62 с регулируемой фазой расположен выше необязательного второго грунтовочного слоя 60, где третий слой 62 с регулируемой фазой имеет оптическую толщину в диапазоне от 90 нм до 200 нм, предпочтительно оптическая толщина в диапазоне от 120 нм до 180 нм, более предпочтительно оптическая толщина в диапазоне от 150 нм до 170 нм; третий металлический функциональный слой 70 расположен выше третьего слоя 62 с регулируемой фазой, где третий металлический функциональный слой 70 содержит металлический функциональный многопленочный слой, включающий (i) по меньшей мере, один слой 73, отражающий инфракрасное излучение, и (ii) по меньшей мере, один поглощающий слой 71 включающий медь; третий грунтовочный слой 72 расположен выше третьего металлического функционального слоя 70; четвертый слой 86 с регулируемой фазой расположен выше необязательного третьего грунтовочного слоя 72, где четвертый слой 86 с регулируемой фазой имеет оптическую толщину в диапазоне от 30 нм до 100 нм, предпочтительно оптическая толщина в диапазоне от 40 нм до 80 нм, более предпочтительно оптическая толщина в диапазоне от 50 нм до 70 нм; и защитный слой 92 расположен выше четвертого слоя 86 с регулируемой фазой, где защитный слой 92 имеет оптическую толщину в диапазоне от 1 нм до 30 нм, предпочтительно оптическая толщина в диапазоне от 2 нм до 20 нм, более предпочтительно оптическая толщина в диапазоне от 4 нм до 14 нм.
Пункт 11: Покрытие 30 по п. 1, включающее первый слой 40 с регулируемой фазой; первый металлический функциональный слой 46, расположенный выше первого слоя 40 с регулируемой фазой; необязательно, первый грунтовочный слой 48, расположенный выше первого металлического функционального слоя 46; второй слой 50 с регулируемой фазой расположен выше необязательного первого грунтовочного слоя 48; второй металлический функциональный слой 58 расположен выше второго слоя 50 с регулируемой фазой; необязательно, второй грунтовочный слой 60 расположен выше второго металлического функционального слоя 58; третий слой 62 с регулируемой фазой расположен выше необязательного второго грунтовочного слоя 60; третий металлический функциональный слой 70 расположен выше третьего слоя 62 с регулируемой фазой; необязательно, третий грунтовочный слой 72 расположен выше третьего металлического функционального слоя 70; четвертый слой 86 с регулируемой фазой расположен выше необязательного третьего грунтовочного слоя 72; и необязательно, защитный слой 92, расположенный выше четвертого слоя 86 с регулируемой фазой, в котором по меньшей мере один из металлических функциональных слоев 46, 58, 70 включает в себя металлический функциональный многопленочный слой, который содержит (i) по меньшей мере один слой, отражающий инфракрасное излучение, и (ii) по меньшей мере один поглощающий слой.
Пункт 12: Покрытие 30 по п. 11, в котором слои 40, 50, 62, 86 с регулируемой фазой содержат диэлектрические или полупроводниковые материалы.
Пункт 13: Покрытие (30) по пп. 11 или 12, в котором слои 40, 50, 62, 86 с регулируемой фазой содержат оксиды, нитриды, оксинитриды, бориды, карбиды, оксикарбиды, борокарбиды, боронитриды, карбонитриды, и/или их смеси, комбинации, композиции, или сплавы.
Пункт 14: Покрытие 30, регулирующее приток солнечного тепла по любым пунктам от 11 до 13, в котором слои 40, 50, 62, 86 с регулируемой фазой содержат оксиды, нитриды, или оксинитриды титана, гафния, циркония, ниобия, цинка, висмута, свинца, индия, олова, кремния, алюминия, бора, и их смеси, комбинации, композиции, или сплавы.
Пункт 15: Покрытие 30, регулирующее приток солнечного тепла по любым пунктам от 11 до 14, в котором первый слой 40 с регулируемой фазой содержит оксиды цинка и/или олова.
Пункт 16: Покрытие 30, регулирующее приток солнечного тепла 30 по любым пунктам от 11 до 15, в котором первый слой 40 с регулируемой фазой имеет оптическую толщину в диапазоне от 40 нм до 100 нм, предпочтительно оптическую толщину в диапазоне от 50 нм до 90 нм, более предпочтительно оптическую толщину в диапазоне от 70 нм до 80 нм.
Пункт 17: Покрытие 30, регулирующее приток солнечного тепла по любым пунктам от 11 до 16, в котором первый слой 40 с регулируемой фазой имеет геометрическую толщину в диапазоне от 20 нм до 50 нм, предпочтительно геометрическую толщину в диапазоне от 25 нм до 45 нм, более предпочтительно геометрическую толщину в диапазоне от 35 нм до 40 нм.
Пункт 18: Покрытие 30, регулирующее приток солнечного тепла по любым пунктам 11 до 17, в котором первый слой 40 с регулируемой фазой содержит первую пленку 42 и вторую пленку 44.
Пункт 19: Покрытие 30 по п. 18, в котором первая пленка 42 содержит оксид металлического сплава, предпочтительно станнат цинка.
Пункт 20: Покрытие (30) по пп. 18 или 19, в котором вторая пленка 44 содержит оксид металла или легированный оксид металла, предпочтительно легированный оксид цинка, более предпочтительно легированный оловом оксид цинка.
Пункт 21: Покрытие 30, регулирующее приток солнечного тепла по любым пунктам от 18 до 20, в котором первая пленка 42 имеет оптическую толщину в диапазоне от 30 нм до 70 нм, предпочтительно оптическую толщину в диапазоне от 40 нм до 60 нм, более предпочтительно оптическую толщину в диапазоне от 44 нм до 54 нм.
Пункт 22: Покрытие 30, регулирующее приток солнечного тепла по любым пунктам от 18 до 21, в котором первая пленка 42 имеет геометрическую толщину в диапазоне от 15 нм до 35 нм, предпочтительно геометрическую толщину в диапазоне от 20 нм до 30 нм, более предпочтительно геометрическую толщину в диапазоне от 22 нм до 27 нм.
Пункт 23: Покрытие 30, регулирующее приток солнечного тепла 30 по любым пунктам от 18 до 22, в котором вторая пленка 44 имеет оптическую толщину в диапазоне от 10 нм до 40 нм, предпочтительно оптическую толщину в диапазоне от 16 нм до 38 нм, более предпочтительно оптическую толщину в диапазоне от 20 нм до 30 нм.
Пункт 24: Покрытие 30, регулирующее приток солнечного тепла по любым пунктам от 18 до 23, в котором вторая пленка 44 имеет геометрическую толщину в диапазоне от 5 нм до 20 нм, предпочтительно геометрическую толщину в диапазоне от 8 нм до 18 нм, более предпочтительно геометрическую толщину в диапазоне от 10 нм до 15 нм.
Пункт 25: Покрытие 30, регулирующее приток солнечного тепла по любым пунктам от 11 до 24, в котором по меньшей мере один отражающий инфракрасное излучение слой 57, 73 содержит непрерывную металлическую пленку.
Пункт 26: Покрытие 30, регулирующее приток солнечного тепла по любым пунктам от 11 до 25, в котором по меньшей мере один слой 57, 73, отражающий инфракрасное излучение, содержит по меньшей мере один металл из серебра, золота, платины, палладия, осмия, иридия, родия, рутения, меди, ртути, рения, алюминия, и их смеси, комбинации, композиции, или сплавы, предпочтительно серебро.
Пункт 27: Покрытие 30, регулирующее приток солнечного тепла по любым пунктам от 11 до 26, в котором по меньшей мере одну поглощающую пленку 59, 71 содержит по меньшей мере один металл из золота, серебра, меди, никеля, палладия, платины, вольфрама, родия, иридия, тантала, железа, олова, алюминия, свинца, цинка, хрома, молибдена, ниобия, кобальта, марганца, титана, кремния, хрома, и их смеси, комбинации, композиции, или сплавы.
Пункт 28: Покрытие 30, регулирующее приток солнечного тепла по любым пунктам от 11 до 27, в котором первый металлический функциональный слой 46 содержит единственную пленку, имеющую геометрическую толщину в диапазоне от 5 нм до 25 нм, предпочтительно геометрическую толщину в диапазоне от 7 нм до 20 нм, более предпочтительно геометрическую толщину в диапазоне от 10 нм до 15 нм.
Пункт 29: Покрытие 30, регулирующее приток солнечного тепла по любым пунктам от 11 до 28, в котором необязательные грунтовочные слои 48, 60, 72 содержат материал, выбранный из группы, состоящей из титана, ниобия, вольфрама, никеля, хрома, железа, тантала, циркония, алюминия, кремния, индия, олова, цинка, молибдена, гафния, висмута, ванадия, марганца, и их смеси, комбинации, композиции, или сплавы, предпочтительно титан.
Пункт 30: Покрытие 30, регулирующее приток солнечного тепла по любым пунктам от 11 до 29, в котором необязательный первый грунтовочный слой 48 имеет геометрическую толщину или эффективную толщину в диапазоне от 0,5 нм до 10 нм, предпочтительно в диапазоне от 1 нм до 5 нм, более предпочтительно в диапазоне от 1,5 нм до 2,5 нм.
Пункт 31: Покрытие 30, регулирующее приток солнечного тепла по любым пунктам от 11 до 30, в котором второй слой 50 с регулируемой фазой имеет оптическую толщину в диапазоне от 80 нм до 200 нм, предпочтительно оптическую толщину в диапазоне от 100 нм до 160 нм, более предпочтительно оптическую толщину в диапазоне от 130 нм до 140 нм.
Пункт 32: Покрытие 30, регулирующее приток солнечного тепла по любым пунктам от 11 до 31, в котором второй слой 50 с регулируемой фазой имеет геометрическую толщину в диапазоне от 40 нм до 100 нм, предпочтительно геометрическую толщину в диапазоне от 50 нм до 80 нм, более предпочтительно геометрическую толщину в диапазоне от 65 нм до 70 нм.
Пункт 33: Покрытие 30, регулирующее приток солнечного тепла по любым пунктам от 11 до 32, в котором второй слой 50 с регулируемой фазой содержит первую пленку 52, вторую пленку 54, и третью пленку 56.
Пункт 34: Покрытие 30 по п. 33, в котором первая пленка 52 и/или третья пленка 56 содержит оксид металла или легированный оксид металла, предпочтительно оксид цинка или легированный оксид цинка, более предпочтительно легированный оловом оксид цинка.
Пункт 35: Покрытие (30) по пп. 33 или 34, в котором вторая пленка 54 содержит оксид металлического сплава, предпочтительно станнат цинка.
Пункт 36: Покрытие 30, регулирующее приток солнечного тепла по любым пунктам от 33 до 35, в котором первая пленка 52 и/или третья пленка 56 имеет оптическую толщину в диапазоне от 10 нм до 40 нм, предпочтительно оптическую толщину в диапазоне 16 нм - 38 нм, более предпочтительно оптическую толщину в диапазоне от 20 нм до 35 нм.
Пункт 37: Покрытие 30, регулирующее приток солнечного тепла по любым пунктам от 33 до 36, в котором первая пленка 52 и/или третья пленка 56 имеет геометрическую толщину в диапазоне от 5 нм до 20 нм, предпочтительно геометрическую толщину в диапазоне от 8 нм до 18 нм, более предпочтительно геометрическую толщину в диапазоне от 10 нм до 16 нм.
Пункт 38: Покрытие 30, регулирующее приток солнечного тепла по любым пунктам от 33 до 37, в котором вторая пленка 54 имеет оптическую толщину в диапазоне от 50 нм до 100 нм, предпочтительно оптическую толщину в диапазоне от 70 нм до 90 нм, более предпочтительно оптическую толщину в диапазоне от 76 нм до 80 нм.
Пункт 39: Покрытие 30, регулирующее приток солнечного тепла по любым пунктам от 33 до 38, в котором вторая пленка 54 имеет геометрическую толщину в диапазоне от 25 нм до 50 нм, предпочтительно геометрическую толщину в диапазоне от 35 нм до 45 нм, более предпочтительно геометрическую толщину в диапазоне от 38 нм до 42 нм.
Пункт 40: Покрытие 30, регулирующее приток солнечного тепла по любым пунктам от 11 до 39, в котором второй металлический функциональный слой 58 содержит металлический функциональный многопленочный слой, включающий пленку 57, отражающую инфракрасное излучение, предпочтительно серебро, и поглощающую пленку 59.
Пункт 41: Покрытие 30 по п. 40, в котором пленка 57, отражающая инфракрасное излучение, имеет геометрическую толщину в диапазоне от 5 нм до 25 нм, предпочтительно геометрическую толщину в диапазоне от 7 нм до 20 нм, более предпочтительно геометрическую толщину в диапазоне от 10 нм до 18 нм.
Пункт 42: Покрытие (30) по пп. 40 или 41, в котором поглощающая пленка 59 содержит сплав, включающий никель, хром, или никель, а также хром.
Пункт 43: Покрытие 30, регулирующее приток солнечного тепла по любым пунктам 40 - 42, в котором поглощающая пленка 59 имеет геометрическую толщину в диапазоне от 0 нм до 2 нм, предпочтительно геометрическую толщину в диапазоне от 0,1 нм до 1,5 нм, более предпочтительно геометрическую толщину в диапазоне от 0,25 нм до 1 нм.
Пункт 44: Покрытие 30, регулирующее приток солнечного тепла по любым пунктам от 11 до 43, в котором необязательный второй грунтовочный слой 60 имеет геометрическую толщину или эффективную толщину в диапазоне от 0,5 нм до 10 нм, предпочтительно геометрическую толщину в диапазоне от 1 нм до 5 нм, более предпочтительно геометрическую толщину в диапазоне от 1,5 нм до 2,5 нм.
Пункт 45: Покрытие 30, регулирующее приток солнечного тепла по любым пунктам от 11 до 44, в котором третий слой 62 с регулируемой фазой имеет оптическую толщину в диапазоне от 90 нм до 200 нм, предпочтительно оптическую толщину в диапазоне от 120 нм до 180 нм, более предпочтительно оптическую толщину в диапазоне от 150 нм до 170 нм.
Пункт 46: Покрытие 30, регулирующее приток солнечного тепла по любым пунктам от 11 до 45, в котором третий слой 62 с регулируемой фазой имеет геометрическую толщину в диапазоне от 45 нм до 100 нм, предпочтительно геометрическую толщину в диапазоне от 60 нм до 90 нм, более предпочтительно геометрическую толщину в диапазоне от 75 нм до 85 нм.
Пункт 47: Покрытие 30, регулирующее приток солнечного тепла по любым пунктам от 11 до 46, в котором третий слой 62 с регулируемой фазой содержит первую пленку 64, вторую пленку 66, и третью пленку 68.
Пункт 48: Покрытие 30 по п. 47, в котором первая пленка 64 и/или третья пленка 68 содержит оксид металла или легированный оксид металла, предпочтительно оксид цинка или легированный оксид цинка, более предпочтительно легированный оловом оксид цинка.
Пункт 49: Покрытие (30) по пп. 47 или 48, в котором вторая пленка 66 содержит оксид металлического сплава, предпочтительно станнат цинка.
Пункт 50: Покрытие 30, регулирующее приток солнечного тепла по любым пунктам 47 - 49, в котором первая пленка 64 и/или третья пленка 68 имеет оптическую толщину в диапазоне от 10 нм до 40 нм, предпочтительно оптическую толщину в диапазоне от 16 нм до 38 нм, более предпочтительно оптическую толщину в диапазоне от 20 нм до 30 нм.
Пункт 51: Покрытие 30, регулирующее приток солнечного тепла по любым пунктам от 47 до 50, в котором первая пленка 64 и/или третья пленка 68 имеет геометрическую толщину в диапазоне от 5 нм до 20 нм, предпочтительно геометрическую толщину в диапазоне от 8 нм до 18 нм, более предпочтительно геометрическую толщину в диапазоне от 10 нм до 15 нм.
Пункт 50: Покрытие 30, регулирующее приток солнечного тепла по любым пунктам 47 - 49, в котором вторая пленка 66 имеет оптическую толщину в диапазоне от 70 нм до 140 нм, предпочтительно оптическую толщину в диапазоне от 80 нм до 120 нм, более предпочтительно оптическую толщину в диапазоне от 90 нм до 110 нм.
Пункт 51: Покрытие 30, регулирующее приток солнечного тепла по любым пунктам от 47 до 50, в котором вторая пленка 66 имеет геометрическую толщину в диапазоне от 35 нм до 70 нм, предпочтительно геометрическую толщину в диапазоне от 40 нм до 60 нм, более предпочтительно геометрическую толщину в диапазоне от 45 нм до 55 нм.
Пункт 52: Покрытие 30, регулирующее приток солнечного тепла по любым пунктам 11 до 51, в котором третий металлический функциональный слой 70 содержит поглощающий слой 71 и слой 73, отражающий инфракрасное излучение.
Пункт 53: Покрытие 30 по п. 52, в котором слой 73, отражающий инфракрасное излучение, содержит металлическую серебряную пленку.
Пункт 54: Покрытие (30) по пп. 52 или 53, в котором слой, отражающий инфракрасное излучение 73, имеет геометрическую толщину в диапазоне от 5 нм до 30 нм, предпочтительно геометрическую толщину в диапазоне от 10 нм до 25 нм, более предпочтительно геометрическую толщину в диапазоне от 15 нм до 20 нм.
Пункт 55: Покрытие 30, регулирующее приток солнечного тепла по любым пунктам от 52 до 54, в котором поглощающий слой 71 содержит металлический материал, предпочтительно медь.
Пункт 56: Покрытие 30, регулирующее приток солнечного тепла по любым пунктам от 52 до 55, в котором поглощающий слой 71 имеет физическую или эффективную толщину в диапазоне от 1 нм до 10 нм, предпочтительно в диапазоне от 2,5 нм до 4,5 нм, более предпочтительно в диапазоне от 3 нм до 4 нм.
Пункт 57: Покрытие 30, регулирующее приток солнечного тепла по любым пунктам от 11 до 56, в котором необязательный третий грунтовочный слой 72 имеет геометрическую толщину или эффективную толщину в диапазоне от 0,5 нм до 10 нм, предпочтительно в диапазоне от 1 нм до 5 нм, более предпочтительно в диапазоне от 1,5 нм до 2,5 нм.
Пункт 58: Покрытие 30, регулирующее приток солнечного тепла по любым пунктам от 11 до 57, в котором четвертый слой 86 с регулируемой фазой имеет оптическую толщину в диапазоне от 30 нм до 100 нм, предпочтительно оптическую толщину в диапазоне от 40 нм до 80 нм, более предпочтительно оптическую толщину в диапазоне от 50 нм до 70 нм.
Пункт 59: Покрытие 30, регулирующее приток солнечного тепла по любым пунктам от 11 до 58, в котором четвертый слой 86 с регулируемой фазой имеет геометрическую толщину в диапазоне от 15 нм до 50 нм, предпочтительно геометрическую толщину в диапазоне от 20 нм до 40 нм, более предпочтительно геометрическую толщину в диапазоне от 25 нм до 35 нм.
Пункт 60: Покрытие 30, регулирующее приток солнечного тепла по любым пунктам от 11 до 59, в котором четвертый слой 86 с регулируемой фазой содержит первую пленку 88 и вторую пленку 90.
Пункт 61: Покрытие 30 по п. 60, в котором первая пленка 88 содержит оксид металла или легированный оксид металла, предпочтительно оксид цинка или легированный оксид цинка, более предпочтительно легированный оловом оксид цинка.
Пункт 62: Покрытие (30) по пп. 60 или 61, в котором вторая пленка 90 содержит оксид металлического сплава, предпочтительно станнат цинка.
Пункт 63: Покрытие 30, регулирующее приток солнечного тепла по любым пунктам от 60 до 62, в котором первая пленка 88 имеет оптическую толщину в диапазоне от 4 нм до 40 нм, предпочтительно оптическую толщину в диапазоне от 10 нм до 30 нм, более предпочтительно оптическую толщину в диапазоне от 14 нм до 22 нм.
Пункт 64: Покрытие 30, регулирующее приток солнечного тепла по любым пунктам от 60 до 63, в котором первая пленка 88 имеет геометрическую толщину в диапазоне от 2 нм до 20 нм, предпочтительно геометрическую толщину в диапазоне от 5 нм до 15 нм, более предпочтительно геометрическую толщину в диапазоне от 7 нм до 11 нм.
Пункт 65: Покрытие 30, регулирующее приток солнечного тепла по любым пунктам от 60 до 64, в котором вторая пленка 90 имеет оптическую толщину в диапазоне от 10 нм до 80 нм, предпочтительно оптическую толщину в диапазоне от 20 нм до 60 нм, более предпочтительно оптическую толщину в диапазоне от 30 нм до 50 нм.
Пункт 66: Покрытие 30, регулирующее приток солнечного тепла по любым пунктам от 60 до 65, в котором вторая пленка 90 имеет геометрическую толщину в диапазоне от 5 нм до 40 нм, предпочтительно геометрическую толщину в диапазоне от 10 нм до 30 нм, более предпочтительно геометрическую толщину в диапазоне от 15 нм до 25 нм.
Пункт 67: Покрытие 30, регулирующее приток солнечного тепла по любым пунктам от 11 до 66, в котором необязательный защитный слой 92 содержит оксид титана, например диоксид титана.
Пункт 68: Покрытие 30, регулирующее приток солнечного тепла по любым пунктам от 11 до 67, в котором защитный слой 92 имеет оптическую толщину в диапазоне от 1 нм до 30 нм, предпочтительно оптическую толщину в диапазоне от 2 нм до 20 нм, более предпочтительно оптическую толщину в диапазоне от 4 нм до 14 нм.
Пункт 69: Покрытие 30, регулирующее приток солнечного тепла по любым пунктам 11 до 68, в котором защитный слой 92 имеет геометрическую толщину в диапазоне от 0,5 нм до 15 нм, предпочтительно геометрическую толщину в диапазоне от 1 нм до 10 нм, более предпочтительно геометрическую толщину в диапазоне от 2 нм до 7 нм.
Пункт 70. Покрытие 30, регулирующее приток солнечного тепла по любым пунктам от 1 до 69, в котором покрытие 30, регулирующее приток солнечного тепла, обеспечивает 3 мм стандартному ИСБ коэффициент SHGC не больше, чем 0,3, предпочтительно не больше чем 0,27, более предпочтительно не больше чем 0,25.
Пункт 71: Покрытие 30, регулирующее приток солнечного тепла по любым пунктам от 1 до 70, в котором покрытие 30, регулирующее приток солнечного тепла, обеспечивает 3 мм стандартному ИСБ коэффициент SHGC в диапазоне от 0,21 до 0,25, предпочтительно в диапазоне от 0,22 до 0,235.
Пункт 72: Покрытие 30, регулирующее приток солнечного тепла по любым пунктам от 1 до 71, в котором покрытие 30, регулирующее приток солнечного тепла, обеспечивает 3 мм стандартному ИСБ пропускание видимого света в диапазоне от 40% до 65%, предпочтительно в диапазоне от 50% до 55%, более предпочтительно в диапазоне от 51% до 54,5%.
Пункт 73: Покрытие 30, регулирующее приток солнечного тепла по любым пунктам от 1 до 72, в котором покрытие 30, регулирующее приток солнечного тепла, обеспечивает 3 мм стандартному ИСБ внешнее отражение видимого света в диапазоне от 10% до 15%, предпочтительно в диапазоне от 12% до 13,5%.
Пункт 74: Покрытие 30, регулирующее приток солнечного тепла по любым пунктам от 1 до 73, в котором покрытие 30, регулирующее приток солнечного тепла, обеспечивает 3 мм стандартному ИСБ внутреннее отражение видимого света в диапазоне от 16% до 22%, предпочтительно в диапазоне от 18% до 20%.
Пункт 75: Покрытие 30, регулирующее приток солнечного тепла по любым пунктам от 1 до 74, в котором покрытие 30, регулирующее приток солнечного тепла, обеспечивает 3 мм стандартному ИСБ отношение LSG в диапазоне от 1,6 до 2,5, предпочтительно в диапазоне от 2,1 до 2,4, более предпочтительно в диапазоне от 2,2 до 2,37.
Пункт 76: Покрытие 30, регулирующее приток солнечного тепла по любым пунктам от 1 до 75, в котором покрытие 30, регулирующее приток солнечного тепла, обеспечивает 3 мм стандартному ИСБ пропускаемую величину L* в диапазоне от 74 до 80, предпочтительно в диапазоне от 75 до 79, более предпочтительно в диапазоне от 76,5 до 78,5.
Пункт 77: Покрытие 30, регулирующее приток солнечного тепла по любым пунктам от 1 до 76, в котором покрытие 30, регулирующее приток солнечного тепла, обеспечивает 3 мм стандартному ИСБ пропускаемую величину a* в диапазоне от -6 до -3, предпочтительно в диапазоне от -5,5 до -4, более предпочтительно в диапазоне от -5,2 до -4,25.
Пункт 78: Покрытие 30, регулирующее приток солнечного тепла по любым пунктам 1 до 77, в котором покрытие 30, регулирующее приток солнечного тепла, обеспечивает 3 мм стандартному ИСБ пропускаемую величину b* в диапазоне от 0 до 6, предпочтительно в диапазоне от 1 до 5, более предпочтительно в диапазоне от 2,8 до 4,8.
Пункт 79: Покрытие 30, регулирующее приток солнечного тепла по любым пунктам от 1 до 78, в котором покрытие 30, регулирующее приток солнечного тепла, обеспечивает 3 мм стандартному ИСБ внешнюю отраженную величину L* в диапазоне от 30 до 50, предпочтительно в диапазоне от 35 до 49, более предпочтительно в диапазоне от 41,9 до 43,2.
Пункт 80: Покрытие 30, регулирующее приток солнечного тепла по любым пунктам от 1 до 79, в котором покрытие 30, регулирующее приток солнечного тепла, обеспечивает 3 мм стандартному ИСБ внешнюю отраженную величину a* в диапазоне от -4 до 0, предпочтительно в диапазоне от -3 до -1, более предпочтительно в диапазоне от -2,7 до -1,8.
Пункт 81: Покрытие 30, регулирующее приток солнечного тепла по любым пунктам от 1 до 80, в котором покрытие 30, регулирующее приток солнечного тепла, обеспечивает 3 мм стандартному ИСБ внешнюю отраженную величину b* в диапазоне от -7 до 0, предпочтительно в диапазоне от -6 до -1, более предпочтительно в диапазоне от -5,6 до -4,1.
Пункт 82: Покрытие 30, регулирующее приток солнечного тепла по любым пунктам от 1 до 81, в котором покрытие 30, регулирующее приток солнечного тепла, обеспечивает 3 мм стандартному ИСБ внутреннюю отраженную величину L* в диапазоне от 35 до 55, предпочтительно в диапазоне от 40 до 52, более предпочтительно в диапазоне от 48 до 52.
Пункт 83: Покрытие 30, регулирующее приток солнечного тепла по любым пунктам от 1 до 82, в котором покрытие 30, регулирующее приток солнечного тепла, обеспечивает 3 мм стандартному ИСБ внутреннюю отраженную величину a* в диапазоне от -8 до 0, предпочтительно в диапазоне от -6,2 до -1, более предпочтительно в диапазоне от -5,9 до -4,5.
Пункт 84: Покрытие 30, регулирующее приток солнечного тепла по любым пунктам от 1 до 83, в котором покрытие 30, регулирующее приток солнечного тепла, обеспечивает 3 мм стандартному ИСБ внутреннюю отраженную величину b* в диапазоне от -5 до 0, предпочтительно в диапазоне от -4 до -1, более предпочтительно в диапазоне от -3,5 до -2.
Пункт 85: Покрытие 30, регулирующее приток солнечного тепла по любым пунктам от 1 до 84, в котором покрытие 30, регулирующее приток солнечного тепла, обеспечивает поверхностное сопротивление меньше чем 10 Ом на квадрат (Ω/), предпочтительно меньше чем 2 Ω/, более предпочтительно меньше чем 1 Ω/.
Пункт 86: Покрытие 30, регулирующее приток солнечного тепла по любым пунктам от 1 до 85, в котором покрытие, регулирующее приток солнечного тепла 30, имеет коэффициент излучения в диапазоне от 0,02 до 0,04, предпочтительно в диапазоне от 0,023 до 0,037.
2
2
2
Пункт 87: Покрытие 30, регулирующее приток солнечного тепла по любым пунктам от 1 до 86, в котором покрытие 30, регулирующее приток солнечного тепла, обеспечивает 3 мм стандартному ИСБ зимний показатель U в диапазоне от 0,9 до 3 Ватт на квадратный метр*Кельвин (Вт/(м*К)), предпочтительно в диапазоне от 1 до 2,5 Вт/(м*К), более предпочтительно в диапазоне от 1,5 до 1,7 Вт/(м*К).
2
2
Пункт 88: Покрытие 30, регулирующее приток солнечного тепла по любым пунктам от 1 до 87, в котором покрытие 30, регулирующее приток солнечного тепла, обеспечивает 3 мм стандартному ИСБ летний показатель U в диапазоне от 1,4 до 1,6 Вт/(м*К), предпочтительно в диапазоне от 1,52 до 1,57 Вт/(м*К).
Пункт 89: изоляционный стеклоблок (ИСБ) 100, включающий покрытие, регулирующее приток солнечного тепла по любым пунктам от 1 до 88.
Пункт 90: пластинчатый блок 130, включающий покрытие, регулирующее приток солнечного тепла по любым пунктам от 1 до 88.
Пункт 91: Покрытое изделие 10, включающее подложку и покрытие, регулирующее приток солнечного тепла по любым пунктам от 1 до 88.
Специалисты в этой области техники легко могут признать, что возможно осуществление модификаций изобретения, без отклонения от замысла, раскрытого в предшествующем описании. Соответственно, конкретные варианты осуществления, которые подробно описаны в изобретении, являются только иллюстративными, и не ограничивают объем притязаний, которые во всей полноте приведены в прилагаемой формуле изобретения и любых или всех ее эквивалентах.